(57)【要約】【課題】  ＳｂフリーＦドープ酸化第二錫粉末とＩＴＯ粉末を含有し、安価で透明性が高く、ＩＴＯ粉末を用いたフィルムと１５００ｎｍ以上の近赤外カット性能が同等である透明赤外線カットフィルムを形成することが可能な組成物を提供する。【解決手段】  赤外線カット材であるＳｂフリーＦドープ酸化錫粉末とＩＴＯ粉末、およびバインダーを含有し、ＳｂフリーＦドープ酸化錫粉末とＩＴＯ粉末の合計質量に対するＳｂフリーＦドープ酸化錫粉末の含有量等が、特定の透明赤外線カットフィルム形成用組成物であって、可視光透過率（％Ｔｖ）が８０％以上であり、可視光透過率（％Ｔｖ）の日射透過率（％Ｔｓ）に対する比（［％Ｔｖ／％Ｔｓ］）が１．２以上である透明赤外線カットフィルムを形成することを特徴とする、透明赤外線カットフィルム形成用組成物である。【選択図】      なし【特許請求の範囲】
【請求項１】
赤外線カット材であるＳｂフリーＦドープ酸化錫粉末とＩＴＯ粉末、および樹脂固形分と溶剤を含むバインダーを含有し、ＳｂフリーＦドープ酸化錫粉末とＩＴＯ粉末の含有量が、ＳｂフリーＦドープ酸化錫粉末、ＩＴＯ粉末およびバインダー中の樹脂固形分の合計質量の５０〜８５質量％であり、かつＳｂフリーＦドープ酸化錫粉末とＩＴＯ粉末の合計質量を１００％としたとき、ＳｂフリーＦドープ酸化錫粉末が２０〜９５％であり、残部の８０〜５％がＩＴＯ粉末である透明赤外線カットフィルム形成用組成物であって、可視光透過率（％Ｔｖ）が８０％以上であり、可視光透過率（％Ｔｖ）の日射透過率（％Ｔｓ）に対する比（［％Ｔｖ／％Ｔｓ］）が１．２以上である透明赤外線カットフィルムを形成することを特徴とする、透明赤外線カットフィルム形成用組成物。
【請求項２】
波長１５００ｎｍの透過率が２０％以下であり、波長２０００ｎｍの透過率が５％以下である透明赤外線カットフィルムを形成する、請求項１記載の透明赤外線カットフィルム形成用組成物。
【請求項３】
ＳｂフリーＦドープ酸化錫粉末のＦドープ量が、０．１〜３質量％である、請求項１または２記載の透明赤外線カットフィルム形成用組成物。
【請求項４】
請求項１〜３のいずれか１項記載の透明赤外線カットフィルム形成用組成物により形成された、厚さが０．１〜５μｍの透明赤外線カットフィルム。
【請求項５】
請求項４記載の透明赤外線カットフィルムを有する、車両用窓ガラス、建材用窓ガラス、医療機器用ガラス、または一般包装物もしくはショーケースの透明部。
【発明の詳細な説明】
【技術分野】
【０００１】
本発明は、透明な赤外線カットフィルム（可視光で透明であり、近赤外線以上の波長の光を吸収および／または反射するフィルム）を形成するための組成物であって、ＳｂフリーＦドープ酸化錫粉末とＩＴＯ粉末を赤外線カット材として用いた透明赤外線カットフィルム形成用組成物に関する。
【背景技術】
【０００２】
従来、赤外線カット材として、ＩＴＯ粉末（インジウム錫酸化物粉末）やアンチモン錫酸化物粉末（以下、ＡＴＯ粉末という）を用いることが知られている。ここで、ＩＴＯ粉末は、透明性および赤外線カット性能に優れている、という利点を有しているが、高価であるためコスト高になる。一方、ＡＴＯ粉末は、ＩＴＯ粉末と比較して安価であるが、可視光の透過率が低く、高透明の要求に対応できないのみならず、近赤外線カット性能がＩＴＯ粉末より劣る、という問題がある（特許文献１）。また、ランタンボライド、タングステン系化合物等の赤外線カット材は、可視光の吸収があり、かつ近赤外の吸収能が劣るという問題がある。
【先行技術文献】
【特許文献】
【０００３】
【特許文献１】特開平７−６９６３２号公報
【発明の概要】
【発明が解決しようとする課題】
【０００４】
本発明は、ＳｂフリーＦドープ酸化錫粉末とＩＴＯ粉末を赤外線カット材として用いることにより上記問題を解決したものであり、安価で透明性が高く、ＩＴＯ粉末を用いたフィルムと１５００ｎｍ以上の近赤外カット性能が同等である透明赤外線カットフィルムを形成することが可能な組成物を提供するものである。
【課題を解決するための手段】
【０００５】
本発明は、以下の構成を有することによって上記問題を解決した透明赤外線カットフィルム形成用組成物に関する。
（１）赤外線カット材であるＳｂフリーＦドープ酸化錫粉末とＩＴＯ粉末、および樹脂固形分と溶剤を含むバインダーを含有し、ＳｂフリーＦドープ酸化錫粉末とＩＴＯ粉末の含有量が、ＳｂフリーＦドープ酸化錫粉末、ＩＴＯ粉末およびバインダー中の樹脂固形分の合計質量の５０〜８５質量％であり、かつＳｂフリーＦドープ酸化錫粉末とＩＴＯ粉末の合計質量を１００％としたとき、ＳｂフリーＦドープ酸化錫粉末が２０〜９５％であり、残部の８０〜５％がＩＴＯ粉末である透明赤外線カットフィルム形成用組成物であって、可視光透過率（％Ｔｖ）が８０％以上であり、可視光透過率（％Ｔｖ）の日射透過率（％Ｔｓ）に対する比（［％Ｔｖ／％Ｔｓ］）が１．２以上である透明赤外線カットフィルムを形成することを特徴とする、透明赤外線カットフィルム形成用組成物。
（２）波長１５００ｎｍの透過率が２０％以下であり、波長２０００ｎｍの透過率が５％以下である透明赤外線カットフィルムを形成する、（１）記載の透明赤外線カットフィルム形成用組成物。
（３）ＳｂフリーＦドープ酸化錫粉末のＦドープ量が、０．１〜３質量％である、上記（１）または（２）記載の透明赤外線カットフィルム形成用組成物。
（４）上記（１）〜（３）のいずれか記載の透明赤外線カットフィルム形成用組成物により形成された、厚さが０．１〜５μｍの透明赤外線カットフィルム。
（５）上記（４）記載の透明赤外線カットフィルムを有する、車両用窓ガラス、建材用窓ガラス、医療機器用ガラス、または一般包装物もしくはショーケースの透明部。
【発明の効果】
【０００６】
本発明（１）の透明赤外線カットフィルム形成用組成物は、赤外線カット材であるＳｂフリーＦドープ酸化錫粉末とＩＴＯ粉末を分散させたものであり、安価で、優れた赤外線カット性能を有し、かつ高透明であるという透明赤外線カットフィルムを形成することができる利点を有する。
【０００７】
本発明（１）によれば、赤外線カット材としてＳｂフリーＦドープ酸化錫粉末とＩＴＯ粉末を含有する組成物であって、可視光透過率（％Ｔｖ）が８０％以上、好ましくは８３％以上であり、可視光透過率（％Ｔｖ）の日射透過率（％Ｔｓ）に対する比（［％Ｔｖ／％Ｔｓ］）が１．２以上、好ましくは１．２５以上である透明赤外線カットフィルムを形成することが可能である、透明赤外線カットフィルム形成用組成物を得ることができる。
【０００８】
本発明（２）によれば、波長１５００ｎｍの透過率が２０％以下、好ましくは１５％以下であり、波長２０００ｎｍの透過率が５％以下、好ましくは３％以下である、透明赤外線カットフィルム形成用組成物を得ることができる。
【０００９】
本発明（１）〜（３）の透明赤外線カットフィルム形成用組成物は、分散液、塗料またはペースト等の多様な形態で使用することができる。
【００１０】
本発明（４）によれば、透明で赤外線カット性のあるフィルムを、多様な形態で利用することができる。
【００１１】
また、本発明（５）によれば、自動車等各種車両の窓ガラス、建材の窓ガラス、医療機器等各種装置の窓ガラス、または一般包装物もしくはショーケースの透明部として、広く適用することができる。
【図面の簡単な説明】
【００１２】
【図１】ＡＴＯ粉末含有膜の透過率の一例を示す図である。
【図２】本発明の実施例で用いたＩＴＯ粉末の含有膜の透過率の一例を示す図である。
【図３】本発明の実施例で用いたＦドープ酸化錫粉末の含有膜の透過率の一例を示す図である。
【図４】本発明の透明赤外線カットフィルムの透過率の一例を示す図である。
【発明を実施するための形態】
【００１３】
以下、本発明を実施形態に基づいて具体的に説明する。なお％は特に示さない限り、また数値固有の場合を除いて質量％である。
【００１４】
本発明の透明赤外線カットフィルム形成用組成物は、赤外線カット材であるＳｂフリーＦドープ酸化錫粉末とＩＴＯ粉末、および樹脂固形分と溶剤を含むバインダーを含有し、ＳｂフリーＦドープ酸化錫粉末とＩＴＯ粉末の含有量が、ＳｂフリーＦドープ酸化錫粉末、ＩＴＯ粉末およびバインダー中の樹脂固形分の合計質量の５０〜８５質量％であり、かつＳｂフリーＦドープ酸化錫粉末とＩＴＯ粉末の合計質量を１００％としたとき、ＳｂフリーＦドープ酸化錫粉末が２０〜９５％であり、残部の８０〜５％がＩＴＯ粉末であり、可視光透過率（％Ｔｖ）が８０％以上、好ましくは８３％以上であり、可視光透過率（％Ｔｖ）の日射透過率（％Ｔｓ）に対する比（［％Ｔｖ／％Ｔｓ］）が１．２以上、好ましくは１．２５以上である透明赤外線カットフィルムを形成することを特徴とする。また、波長１５００ｎｍの透過率が、好ましくは２０％以下、より好ましくは１５％以下であり、波長２０００ｎｍの透過率が、好ましくは５％以下、より好ましくは３％以下である透明赤外線カットフィルムを形成することができる。
【００１５】
本発明の赤外線カット材とは、可視光を透過する能力があり、かつ赤外線、特に波長１５００ｎｍ以上の透過率が低い材料をいい、具体的には、該赤外線カット材を含む透明赤外線フィルムの可視光透過率（％Ｔｖ）を８０％以上にし、可視光透過率（％Ｔｖ）の日射透過率（％Ｔｓ）に対する比（［％Ｔｖ／％Ｔｓ］）を１．２以上にするものをいう。好ましくは、透明赤外線フィルムの波長１５００ｎｍの透過率を２０％以下にし、波長２０００ｎｍの透過率を５％以下にするものをいう。
【００１６】
ＳｂフリーＦドープ酸化錫粉末は、Ｓｂを含まない。ここで、Ｓｂを含まないとは、原料および工程中でＳｂ源を使用せず、従って検出限界５００ｐｐｍの標準的な測定装置によってＳｂ元素が検出されないことをいう。
【００１７】
ＳｂフリーＦドープ酸化錫粉末は、Ｆを含み、Ｆドープ量が、０．１〜３質量％であることが好ましい。Ｆドープ量が０．１質量％より少ないと波長２０００ｎｍでの透過率が高くなり、３質量％より多くドープしても赤外線カット効果が頭打ちになるので好ましくない。ここで、Ｆドープ量の分析は、「管状炉燃焼（パイロハイドロリシス）−イオンクロマトグラフィー」により、具体的には、試料１ｇを磁性ボートにサンプリングし、１０００℃に加熱した石英管状炉にボートを挿入後、水蒸気を含む空気を試料に注入し、３０分間反応させ、発生したＨＦを炭酸ナトリウムと炭酸水素ナトリウムの混合液に吸収させた後、吸収液をイオンクロマトグラフで測定する。
【００１８】
ＳｂフリーＦドープ酸化錫粉末の粒径は、特に限定されないが、可視光透過率および日射透過率の観点から、０．００５〜５０μｍが好ましく、０．０１〜１０μｍがより好ましい。ここで、粒径とは、比表面積より換算したＢＥＴ径を指す。また、ＳｂフリーＦドープ酸化錫粉末の形状は、粒状が好ましい。
【００１９】
また、ＳｂフリーＦドープ酸化錫粉末は、淡灰褐色乃至淡灰青色であることが、赤外線カット性の観点から好ましい。
【００２０】
ＳｂフリーＦドープ酸化錫粉末は、（１）酸化錫粉末に、フッ化第一錫、ホウフッ化第一錫の少なくとも何れかを作用させてＦドープしたもの、（２）水酸化第二錫に、フッ化第一錫、ホウフッ化第一錫の少なくとも何れかを作用させてＦドープし、焼成してＦドープ酸化錫としたもの、（３）第二錫イオンと水酸化アルカリを反応させて水酸化第二錫を沈殿させる際に、フッ化第一錫、ホウフッ化第一錫の少なくとも何れかを加えて共沈させた後に、焼成してＦドープ酸化錫としたもののどれを用いてもよい。淡灰褐色乃至淡灰青色で、粉末全体が均一なＳｂフリーＦドープ酸化錫粉末を得るためには、（３）の共沈法を用いる方法が好ましい。
【００２１】
ＩＴＯ粉末は、平均粒径０.２μｍ以下の粉末が適当であり、０.１μｍ以下の粉末が好ましい。また、ＩＴＯ粉末は、粒状が好ましい。
【００２２】
ＩＴＯ粉末は、Ｓｎの質量比〔Ｓｎ／（Ｓｎ＋Ｉｎ）〕が１〜２０％の粉末が好ましい。Ｓｎが１％未満のときには、熱線遮蔽性能が劣る傾向があり、また、Ｉｎ成分が多くなるため、高価になる。一方、Ｓｎの質量比が２０％より多いと、上記同様に熱線遮蔽性能に劣る傾向があるため、好ましくない。
【００２３】
ＩＴＯ粉末のＬａｂ表色系の色度は、熱線遮蔽性に関係し、ＩＴＯ粉末はｂ／Ｌ＝−０.０５以下の粉末が好ましい。ｂ／Ｌ＝−０.０５超のときには熱線遮蔽性能に劣る傾向がある。
【００２４】
バインダーは、樹脂固形分と溶媒を含む。ここで、樹脂固形分は、使用する溶媒に溶解でき、ＳｂフリーＦドープ酸化錫粉末とＩＴＯ粉末を分散することができ、ＳｂフリーＦドープ酸化錫粉末とＩＴＯ粉末を結合して透明赤外線カットフィルムを形成し得るものであれば、一般的に分散液、塗料、ペースト等で用いられている任意の樹脂固形分を用いることができる。ここで、樹脂固形分としては、アクリル樹脂、ポリエチレンテレフタレート樹脂、ポリエステル樹脂、ウレタン樹脂等が挙げられる。
【００２５】
溶媒としては、水、トルエン、アセトン、エタノール等が挙げられる。樹脂固形分と溶剤が予め混合されたアクリル塗料、ポリエステル塗料、ウレタン塗料等も好適に用いられる。市販製品としては、関西ペイント製アクリリック、ＤＩＣ製アクリディック等が挙げられる。
【００２６】
本発明の透明赤外線カットフィルム形成用組成物は、赤外線カット材であるＳｂフリーＦドープ酸化錫粉末とＩＴＯ粉末の含有量が、ＳｂフリーＦドープ酸化錫粉末、ＩＴＯ粉末およびバインダー中の樹脂固形分の合計質量の５０〜８５質量％であり、６０〜８０質量％であると、好ましい。５０質量％以上であると、充分な赤外線カット効果が得られ、８５質量％以下であると、赤外線カットフィルムの透明性が良好である。
【００２７】
また、ＳｂフリーＦドープ酸化錫粉末とＩＴＯ粉末の比率は、ＳｂフリーＦドープ酸化錫粉末とＩＴＯ粉末の合計質量を１００％としたとき、ＳｂフリーＦドープ酸化錫粉末が２０〜９５％であり、残部の８０〜５％がＩＴＯ粉末である。ＳｂフリーＦドープ酸化錫粉末が、２５〜５０％であると、好ましい。ＩＴＯ粉末が５％以上であると、充分な赤外線カット効果が得られ、８０％以下であると、コストメリットが得られる。
【００２８】
透明赤外線カットフィルム形成用組成物のバインダーは、バインダー中に樹脂固形分を３〜５０質量％で含むことが好ましく、５〜２０質量％であると、より好ましい。
【００２９】
溶剤の使用量については、ＳｂフリーＦドープ酸化錫粉末とＩＴＯ粉末をバインダーに分散させて、最終的に得られる組成物の粘性が、塗布または印刷に適したものとなるように調製することができる。また、樹脂固形分と溶剤が予め混合されたバインダーを用いる場合には、ＳｂフリーＦドープ酸化錫粉末、ＩＴＯ粉末とバインダーを混合した後、溶剤で組成物の粘性を調製してもよい。本発明の透明赤外線カットフィルム形成用組成物においては、粘度が２〜１００００ｃｐｓ（Ｅ型粘度計：２０℃）の範囲内にあることが好ましい。
【００３０】
さらに、本発明の透明赤外線カットフィルム形成用組成物には、その目的を損なわない範囲内で、上記以外の慣用の各種添加剤を配合してもよい。このような添加剤として、分散剤、分散助剤、重合禁止剤、硬化触媒、酸化防止剤、レベリング剤等を挙げることができる。
【００３１】
本発明の透明赤外線カットフィルム形成用組成物は、例えば、ＳｂフリーＦドープ酸化錫粉末とＩＴＯ粉末を樹脂固形分に分散させ、その後、溶剤を加えて分散させることにより製造することができる。また、ＳｂフリーＦドープ酸化錫粉末とＩＴＯ粉末を溶剤に分散させ、その後、上記樹脂固形分を加えて分散させることによっても製造することができる。必要に応じて、ＳｂフリーＦドープ酸化錫粉末とＩＴＯ粉末を、樹脂固形分と溶剤が予め混合されたバインダー中に加えて分散させることによっても製造することができる。無論、ＳｂフリーＦドープ酸化錫粉末、ＩＴＯ粉末、樹脂固形分および溶剤の４成分を同時に混合し、分散させることによっても製造することができる。このような分散操作は、常法により、ペイントシェーカー、ボールミル、サンドミル、セントリミル、三本ロール等によって行うことができる。無論、通常の攪拌操作によって分散させることもできる。
【００３２】
本発明の透明赤外線カットフィルム形成用組成物を塗布して、本発明の透明赤外線カットフィルムを形成する基板としては、電気・電子機器をはじめとして様々な分野において広く用いられている、各種の合成樹脂、ガラス、セラミックス等を挙げることができ、これらはシート状、フィルム状、板状等の任意の形状であり得る。合成樹脂の具体例としては、ポリエチレン、ポリプロピレン、ポリカーボネート、ポリエチレンテレフタレート（ＰＥＴ）樹脂、アクリル樹脂、メタクリル樹脂、ポリ塩化ビニル、ポリエステル樹脂、ポリアミド樹脂およびフェノール樹脂等を挙げることができるが、これらに制限されるものではない。
【００３３】
本発明の透明赤外線カットフィルム形成用組成物の基板への塗布または印刷は、常法により、例えば、ロールコート、スピンコート、スクリーン印刷、アプリケーター等の手法で行うことができる。その後、バインダー成分を、必要により加熱して溶剤を蒸発させ、塗膜を乾燥させて硬化させる。このとき、加熱または紫外線等を照射してもよい。
【００３４】
本発明の透明赤外線カットフィルムの厚さは、透明性と赤外線カット性の観点から、０．１〜５μｍであると好ましく、０．５〜２μｍであるとより好ましい。
【００３５】
本発明の透明赤外線カットフィルム形成用組成物は、可視光透過率（％Ｔｖ）が８０％以上、好ましくは８３％以上であり、可視光透過率（％Ｔｖ）の日射透過率（％Ｔｓ）に対する比（［％Ｔｖ／％Ｔｓ］）が、１．２以上、好ましくは１．２５以上である透明赤外線カットフィルムを形成することができ、また、波長１５００ｎｍの透過率が、好ましくは２０％以下、より好ましくは１５％以下であり、波長２０００ｎｍの透過率が、好ましくは５％以下、より好ましくは３％以下である透明赤外線カットフィルムを形成することができる。
【００３６】
可視光透過率（％Ｔｖ）は、ＪＩＳ  Ｒ３１０６（１９９８年制定）に基づき、求めた値である（波長範囲：３８０〜７８０ｎｍ）。
【００３７】
日射透過率（％Ｔｓ）は、ＪＩＳ  Ｒ３１０６（１９９８年制定）に基づき、求めた値である（日射の波長範囲：３００〜２５００ｎｍ）。また、１５００ｎｍ、２０００ｎｍの透過率は、この測定に基づく値である。
【００３８】
なお、可視光透過率（％Ｔｖ）の日射透過率（％Ｔｓ）に対する比（［％Ｔｖ／％Ｔｓ］、以下「赤外線カット比」という）は、赤外線カット性能を表し、標準的な態様において、概ね以下に示す水準である。
【００３９】
（イ）酸化錫粉末含有膜は、可視光透過率（％Ｔｖ）が８４％前後の透明性を有する場合に、日射透過率（％Ｔｓ）も８１％前後と高く、従って、赤外線カット比は、１．０程度と低い。１５００ｎｍの透過率は７０％程度であり、２０００ｎｍの透過率は４０％以下である。
【００４０】
（ロ）ＡＴＯ粉末含有膜は、可視光透過率（％Ｔｖ）が８０％前後の透明性を有する場合に、日射透過率（％Ｔｓ）は概ね６５％前後であり、従って、赤外線カット比は、１．２程度であり、酸化錫粉末を含有するものより該カット比は高い。１５００ｎｍの透過率は、３０％程度であり、２０００ｎｍの透過率は１０％程度である。図１に、ＡＴＯ粉末含有膜の透過率の一例を示す。この例では、可視光透過率は７９．７％、日射透過率は６４．８％、赤外線カット比は、１．２３であり、１５００ｎｍの透過率は、３１％、２０００ｎｍの透過率は７％である。
【００４１】
（ハ）ＩＴＯ粉末含有膜は、上記（イ）、（ロ）の酸化錫粉末やＡＴＯ粉末と同程度の含有量である場合、可視光透過率（％Ｔｖ）は約９０％前後であり、透明性に優れ、また日射透過率（％Ｔｓ）は約６０％程度と低く、従って、赤外線カット比は、１．４以上と高いものがある。１５００ｎｍの透過率は、３％程度、２０００ｎｍの透過率は１％程度である。図２に、本発明の実施例で用いたＩＴＯ粉末の含有膜の透過率の一例を示す。この例では、可視光透過率は８５．４％、日射透過率は６４．８％、赤外線カット比は、１．３２であり、１５００ｎｍの透過率は、２％、２０００ｎｍの透過率は０．２％である。
【００４２】
一方、本発明の透明赤外線カットフィルム形成用組成物により形成される透明赤外線カットフィルムは、アンチモンフリーでありながら、Ｆドープ酸化錫とＩＴＯ粉末を用いることにより、可視光透過率（％Ｔｖ）８０％以上、好ましくは８３％以上、波長１５００ｎｍの透過率が好ましくは２０％以下、より好ましくは１５％以下であり、２０００ｎｍの透過率が好ましくは５％以下、より好ましくは３％以下であって、赤外線カット比が１．２以上、好ましくは１．２５以上である。図３に、本発明の実施例で用いたＦドープ酸化錫粉末の含有膜の透過率の一例を、図４に、本発明の透明赤外線カットフィルムの透過率の一例を示す。ここで、透明赤外線カットフィルムは、ＳｂフリーＦドープ酸化錫粉末とＩＴＯ粉末の含有量が、ＳｂフリーＦドープ酸化錫粉末、ＩＴＯ粉末およびバインダー中の樹脂固形分の合計質量の８０質量％であり、かつＳｂフリーＦドープ酸化錫粉末とＩＴＯ粉末の合計質量を１００％としたとき、ＳｂフリーＦドープ酸化錫粉末が７０％であり、残部の３０％がＩＴＯ粉末である。図３では、可視光透過率は８３．５％、日射透過率は７０．２％、赤外線カット比は、１．１９であり、１５００ｎｍの透過率は、３７％、２０００ｎｍの透過率は２％である。図４では、可視光透過率は８２．９％、日射透過率は６１．９％、赤外線カット比は、１．３４であり、１５００ｎｍの透過率は、２％、２０００ｎｍの透過率は0．３％である。図４からわかるように、本発明の赤外線カットフィルムは、ＳｂフリーＦドープ酸化錫粉末とＩＴＯ粉末の合計質量に対して、ＩＴＯ粉末を３０質量％しか含有していなくても、すなわち安価で、ＩＴＯ粉末の含有膜と同等の透過率のプロファイルを示す。
【００４３】
本発明の透明赤外線カット組成物は、分散液、塗料、ペースト等の形態で供給が可能である。また、これらによって形成された赤外線カットフィルムは、塗膜、あるいは印刷膜等の多様な形態で利用することができる。また、本発明の透明赤外線カットフィルムは、自動車等の各種車両用窓ガラス、建材用窓ガラス、医療機器用等の各種装置用のガラス、または一般包装物もしくはショーケース等の透明部等に広く適用することができる。
【実施例】
【００４４】
以下に、実施例により本発明を詳細に説明するが、本発明はこれらに限定されるものではない。
【００４５】
〔ＳｂフリーＦドープ酸化錫粉末の調製〕
塩化第二錫水溶液に、フッ化第一錫（試料名：ａ１〜ａ５）、ホウフッ化第一錫（試料名：ｂ１〜ｂ５）を、第二錫イオン量に対して、それぞれ３０、２０、１０、５、１ｍｏｌ%となるように加えた、この溶液と、１Ｎ水酸化ナトリウム溶液とを、８０℃の温水に、撹拌しながらｐＨを３〜４に保ちながら同時滴下を行い、Ｆドープ水酸化第二錫を得た。これを、酸素を遮断して、水蒸気を含んだ窒素雰囲気下で、６００℃で１時間焼成し、淡灰褐色乃至淡灰青色のＳｂフリーＦドープ酸化錫粉末を得た。
【００４６】
これらの試料を管状炉燃焼（パイロハイドロリシス）−イオンクロマトグラフィーによりＦドープ量の分析を行った結果を表１に示す。
【００４７】
【表１】
2010163525.tif 000002
【００４８】
〔透明赤外線カットフィルム形成用組成物の調製〕
これらの試料からＦドープ量の異なる試料ａ５、ｂ３、ｂ１を選び、三菱マテリアル（株）製ＩＴＯ粉末（製品名：Ｐ−２）と、表２〜４の比率になるようにトルエン・エタノールに分散させ、これに市販のＤＩＣ製アクリル塗料（製品名：アクリディック）を、表２〜４に示す塗膜中含有量（透明赤外線カットフィルム形成用組成物乾燥時の〔（ＳｂフリーＦドープ酸化錫粉末＋ＩＴＯ粉末の質量）／（ＳｂフリーＦドープ酸化錫粉末＋ＩＴＯ粉末の質量＋樹脂固形分の質量）〕）になるように調製し、透明赤外線カットフィルム形成用組成物を作製した。
【００４９】
〔透明赤外線カットフィルムの形成〕
作製した透明赤外線カットフィルム形成用組成物を、アプリケーターでＰＥＴフィルム上に塗布し、１００℃で乾燥し、厚さ２μｍの透明赤外線カットフィルムを形成した。
【００５０】
〔透明赤外線カットフィルムの可視光透過率および日射透過率の測定〕
形成した透明赤外線カットフィルムについて、日立社製分光光度計（Ｕ−４０００）を用い、ＰＥＴフィルムの［％Ｔｖ］、［％Ｔｓ］をベースラインとして、可視光透過率（％Ｔｖ）、日射透過率（％Ｔｓ）、および１５００ｎｍ、２０００ｎｍの透過率を測定した。結果を表２〜４に示す。
【００５１】
【表２】
2010163525.tif 000003
【００５２】
【表３】
2010163525.tif 000004
【００５３】
【表４】
2010163525.tif 000005
【００５４】
参考として、本発明で用いたＩＴＯ粉末を用いて作成した塗膜の可視光透過率（％Ｔｖ）、日射透過率（％Ｔｓ）、および１５００ｎｍ、２０００ｎｍの透過率を測定した。結果を表５に示す。
【００５５】
【表５】
2010163525.tif 000006
【００５６】
表１に示すように、酸化錫粉末に０．２〜２．９質量％のＦを含有させることができた。また、表２〜４に示すように、塗膜中含有量５０〜８５質量％では、可視光透過率、日射透過率、［％Ｔｖ／％Ｔｓ］、および１５００ｎｍ、２０００ｎｍの透過率の全てにおいて良好な結果であった。これに対して、塗膜含有量５０、および９０質量％においては、［％Ｔｖ／％Ｔｓ］が１．２より低く、塗膜含有量５０質量％においては、ａ５：２０質量％＋ＩＴＯ：８０質量％のときを除き、可視光透過率が８０％より低かった。また、塗膜含有量が５０〜８５質量％であれば、ＳｂフリーＦドープ酸化錫粉末とＩＴＯ粉末の合計質量に対するＦドープ酸化錫粉末の比率が２０〜９５質量％で、可視光透過率、日射透過率、［％Ｔｖ／％Ｔｓ］、および１５００ｎｍ、２０００ｎｍの透過率の全てにおいて良好な結果を得た。特に、Ｆドープ酸化錫粉末の比率が９５質量％において、すなわちＩＴＯ粉末を５質量％しか含有しない透明赤外線カットフィルムであっても、良好な可視光透過率、日射透過率、［％Ｔｖ／％Ｔｓ］、および１５００ｎｍ、２０００ｎｍの透過率を得ることができた。このように、本発明の透明赤外線フィルムは、ＩＴＯ粉末を用いて作製した塗膜と、同等の透過率特性を有することがわかった。
【００５７】
本発明は、ＳｂフリーＦドープ酸化錫粉末とＩＴＯ粉末を赤外線カット材として用いることにより、安価で透明性が高く、ＩＴＯ粉末を用いたフィルムと１５００ｎｍ以上の近赤外カット性能が同等である透明赤外線カットフィルムを形成することが可能な組成物を提供するものである。
【図１】
2010163525.tif 000007
【図２】
2010163525.tif 000008
【図３】
2010163525.tif 000009
【図４】
2010163525.tif 000010